(57)【特許請求の範囲】
【請求項１】
建築用のボードを複数枚配列することにより形成された建築壁面の構造において、
この壁面が、ボードとボードとの間の継ぎ目部分に対してパテを付与することにより形成されたパテ処理部分と、このパテ処理が施されていないボード中央における非パテ処理部分とを備え、
パテ処理部分は、ボードとボートとの間の継ぎ目における両ボードの上面間に配位されたジョイントテープと、ジョイントテープよりも広くボードの上面にも塗布された下塗りパテとを含むものであり、
非パテ処理部分には、パテ塗り及びパテ研磨が施されていないものであり、
このパテ塗り及びパテ研磨が施されていない非パテ処理部分であるボード表面上と上記のパテ処理部分のパテ表面上とに、下地調整塗料による下地層が形成され、
この下地層の上に上塗り用塗料による上塗り層が形成されたものであり、
下地調整塗料による下地層は、粒子径が０．１〜１μの合成樹脂エマルジョンを含有する塗料組成物であって、この合成樹脂エマルジョンの粘度が１００〜１００，０００ｃｐであり、一回の塗布によって乾燥時の膜厚が０．１mm以上である厚付け可能な下地調整塗料により、膜厚０．１mm以上の塗膜を形成したものであることを特徴とする建築用ボードを用いた建築壁面。
【請求項２】
下地調整塗料は、１０〜９０重量％のアクリルエマルジョン、酢酸ビニルエマルジョン、スチレン／アクリル共重合エマルジョン又はアクリル／酢酸ビニル共重合エマルジョンを含有し、ＰＶＣが４０〜８０重量％、Ｐ／Ｂが１００／１００〜１，０００／１００であり、乾燥時の膜厚が０．２mm以上を示す厚付性を有するものであることを特徴とする請求項１記載の建築用ボードを用いた建築壁面。
【発明の詳細な説明】
【０００１】
【産業上の利用分野】
本願発明は、建築用ボードを用いた建築壁面の構造に関する。さらに詳しくは、建築用ボードを用いた建築壁面の仕上げに関して、従来の建築塗装に際するパテ施工の持つ技術的課題を解決し、塗装工程及び作業時間の大幅な短縮、作業労力の軽減並びに環境汚染源の大幅な削減を実現した建築壁面の構造を提供するものである。
【０００２】
【従来の技術】
一般住宅や集合住宅及び中高層ビル等の所謂ドライウォール工法における建築用ボードを用いた壁面の仕上げ作業は、通常、次の１０工程で行われている。この作業工程の各段階の断面の状態を模式図で示した図１乃至図５を参照して、その工程の概要を説明する。
【０００３】
〔工程(1) 〕
珪酸カルシウム板又はプラスターボード（石膏ボード）等の建築用ボードｂ，ｂを建築骨組（図示せず）へ取り付ける（図１）。
〔工程(2) 〕
これらのボードｂ，ｂの継ぎ目にグラスファイバー製等の目の粗い（１辺が数mm程度の目の）ジョイントテープ１を当て、その上から、例えば石膏ボード用目地処理材（下塗りパテ）２をヘラを用いて塗装し、下地処理を行う（図１）。
〔工程(3) 〕
下塗りパテの乾燥後、やせ部分（パテの水分が蒸発してやせた部分）２１に対してさらにパテ処理３を行う（図２）。
〔工程(4) 〕
上記の処理を施した継ぎ目部分を平滑になすために、サンドペーパーで研磨を行う。
〔工程(5) 〕
上記の下塗りパテは塗面が粗いため、中塗りパテ４をヘラで塗装する（図３）。
〔工程(6) 〕
中塗りパテ４の塗面調整のために、サンドペーパーで研磨を行う。
〔工程(7) 〕
継ぎ目部分の中塗りパテ４を含むボードの全面に、上塗りパテ５をヘラで塗装する（図４）。
〔工程(8) 〕
乾燥後、サンドペーパーで研磨を行う。この研磨は、上塗りパテ５を約半分の厚さまで研磨する。図４の６は、研磨後の上塗りパテの表面を示す。
〔工程(9) 〕
上塗り塗料の吸い込みを防ぎ且つ上塗りパテとの密着性を良くするために、上塗りパテ上にシーラー塗装７を行う（図５）。
〔工程(10)〕
最後に上塗り塗装８を行う（図５）。
【０００４】
以上の工程について、さらに詳しく説明すると、工程(7) で、従来使われてきた上塗りパテは、合成樹脂エマルジョンパテで、その主な組成は酢酸ビニルエマルジョン、酢酸ビニルとアクリルとの共重合エマルジョンで、固形分６０重量％以上、粘度２０万ｃｐ、Ｐ／Ｂが１，０００／１００以上であるのが一般的である。これは、ペースト状であるためヘラを用いて、普通約０．５mmの厚みに塗装して塗面の窪みや凹凸を埋めるものである。このヘラ塗装は、多くの労力を必要とし、特に、工程(7) では、ボード全体にヘラ塗りを行うため、多大の労力を必要とする。また、乾燥には、約４時間以上を要している。
【０００５】
乾燥後、工程(8) では、サンドペーパーで全面研磨を行い、表面を平滑にするが、この場合には、上塗りパテの厚みの約１／２まで研磨される。その所要時間は、壁面積１００ｍ2 当たり作業者１人当たり約２〜３時間を要している。また、この上塗りパテの厚みは、上記のように０．５mm厚で塗装されるが、その約半分の厚み（約０．２５mm厚み）分の上塗りパテ固形分が研磨される。その比重を２．８とすると、壁面積１００ｍ2 当たり約７０kgの上塗りパテ固形分が作業場周辺に粉塵として拡散されることとなる。これは、周囲の環境を著しく損ない、また作業者の健康にも悪影響を及ぼすであろう。
【０００６】
【発明が解決しようとする課題】
このように、従来の工法では、上記の上塗りパテに関する工程(7) (8) に、多くの作業時間と手間が費やされ、加うるに大量の粉塵の発生によって環境汚染を引き起こしている。しかして、本願発明は、上塗りパテに関する作業時間と手間をなくし、環境汚染の問題も生ずることのない建築用ボードを用いた建築壁面の構造を提供せんとする。
【０００７】
【課題を解決するための手段】
上記の工程の内、工程(1) 〜(4) は不可避の工程であるが、上塗りパテに関する工程(7) (8) 、より望ましくは中塗りパテ及び上塗りパテに関する工程(5) (6) (7) (8) を省略することができれば、パテ塗装及び研磨に関する多くの課題を解決できることとなる。本願発明者らは、この点に着目し、鋭意研究を重ねた結果、本願発明を完成させたもので、下記の建築用ボードを用いた建築壁面を提供する。
本願の請求項１に係る発明は、建築用のボードを複数枚配列することにより形成された建築壁面の構造において、この壁面が、ボードとボードとの間の継ぎ目部分に対してパテを付与することにより形成されたパテ処理部分と、このパテ処理が施されていないボード中央における非パテ処理部分とを備え、パテ処理部分は、ボードとボートとの間の継ぎ目における両ボードの上面間に配位されたジョイントテープと、ジョイントテープよりも広くボードの上面にも塗布された下塗りパテとを含むものであり、非パテ処理部分には、パテ塗り及びパテ研磨が施されていないものであり、このパテ塗り及びパテ研磨が施されていない非パテ処理部分であるボード表面上と上記のパテ処理部分のパテ表面上とに、下地調整塗料による下地層が形成され、この下地層の上に上塗り用塗料による上塗り層が形成されたものであり、下地調整塗料による下地層は、粒子径が０．１〜１μの合成樹脂エマルジョンを含有する塗料組成物であって、この合成樹脂エマルジョンの粘度が１００〜１００，０００ｃｐであり、一回の塗布によって乾燥時の膜厚が０．１mm以上である厚付け可能な下地調整塗料により、膜厚０．１mm以上の塗膜を形成したものであることを特徴とする建築用ボードを用いた建築壁面を提供する。
本願の請求項２に係る発明は、下地調整塗料は、１０〜９０重量％のアクリルエマルジョン、酢酸ビニルエマルジョン、スチレン／アクリル共重合エマルジョン又はアクリル／酢酸ビニル共重合エマルジョンを含有し、ＰＶＣが４０〜８０重量％、Ｐ／Ｂが１００／１００〜１，０００／１００であり、乾燥時の膜厚が０．２mm以上を示す厚付性を有するものであることを特徴とする請求項１記載の建築用ボードを用いた建築壁面を提供する。
【０００８】
本願発明に係る建築用ボードを用いた建築壁面の構造あっては、ボードとボードとの間の継ぎ目部分については、パテを付与することにより形成されたパテ処理部分が設けられている反面、ボードの中央においては、何らのパテ処理も施されていない非パテ処理部分となっている。そして、上記のパテ処理部分と非パテ処理部分とを含む壁面の全面上に、下地調整塗料による下地層が形成され、この下地層の上に上塗り用塗料による上塗り層が形成されたものであるため、ボードの全面に上塗りパテをへらで塗装し、これを乾燥させた後、このパテを研磨すると言った上記の工程(7) (8) を不要とすることができるものである。さらに望ましくは上記の工程(5) (6) (7) (8) を不要とすることにより、多大の作業時間、労力及び塗装コストの低減を図り、且つ、研磨による粉塵の発生を防止することができたものである。
【０００９】
【発明の実施の形態】
ここで、本願発明に係る建築用ボードを用いた建築壁面の構造を図を参照しつつ説明する。図６は、本願発明に係る建築用ボードを用いた建築壁面の構造を示す断面図であり、図７はその壁面の全体図である。
【００１０】
この建築用ボードを用いた建築壁面の構造にあっては、図６、図７に示すように、珪酸カルシウム板、プラスターボード（石膏ボード）及び合板等の建築用ボードｂ，ｂが、互いにその周縁部を突き合わせた状態で、建築骨組（図示せず）へ取り付けられている。これらのボードｂ，ｂの継ぎ目には、グラスファイバー製等のジョイントテープ１が当てられ、その上から、例えば石膏ボード用目地処理材（下塗りパテ）２が塗装されている。この下塗りパテ２は、ジョイントテープ１の編み目を通って建築用ボードｂ，ｂの周縁部の突き合わせ箇所に、塗り込まれていると共に、ジョイントテープ１よりも少し広い目に建築用ボードｂ，ｂの上面にも塗布されている。図中の２１は、下塗りパテが乾燥する際、パテが収縮して凹んだやせ部分を示すものであり、このやせ部分２１は、同種の下塗りパテ３によって、埋められている。この下塗りパテ２，３の表面は、サンドペーパーで研磨が行われ平滑にされ、その上に、中塗りパテ４がヘラで塗装されている。この中塗りパテ４の表面も、塗面調整のために、サンドペーパーで研磨が行われている。この中塗りパテ４は、必要に応じて塗布すれば良く、これを省略して、下塗りパテ２，３のみを形成するものであっても良い。しかして、この中塗りパテ４又は下塗りパテ２，３が付与された部分が、パテ処理部分ｐであり、他の部分（ボードの中央部分）は、ボードのままでパテ処理が行われていない非パテ処理部分ｑである。そして、このパテ処理部分ｐと非パテ処理部分ｑとのボードの全表面に、下地調整塗料が刷毛、ローラー、吹き付け等の塗料の塗装方法で塗装され、下地層１０１が形成されている。さらに、この下地層１０１の表面に、上塗り用塗料が刷毛、ローラー、吹き付け等の塗料の塗装方法で塗装され、上塗り層８が形成されたものである。尚、下塗りパテ２，３及び中塗りパテ４は、従来のものと同様のものを用いればよい。
【００１１】
上記の下地調整塗料は、粒子径が０．１〜１μの合成樹脂エマルジョンを含有する塗料組成物であって、この合成樹脂エマルジョンの粘度が１００〜１００，０００ｃｐであり、乾燥時の膜厚が０．１mm以上を示す厚付性を有するものを用いる。ここで、乾燥時の膜厚が０．１mm以上を示す厚付性とは、一回の塗布によって、乾燥時の膜厚が０．１mm以上である塗膜を形成することができる性質を意味する。
【００１２】
さらに、下地調整塗料は、１０〜９０重量％のアクリルエマルジョン、酢酸ビニルエマルジョン、スチレン／アクリル共重合エマルジョン又はアクリル／酢酸ビニル共重合エマルジョンを含有し、ＰＶＣが４０〜８０重量％、Ｐ／Ｂが１００／１００〜１，０００／１００であり、乾燥時の膜厚が０．２mm以上を示す厚付性を有するものであることが、望ましい。ここで、乾燥時の膜厚が０．２mm以上を示す厚付性とは、一回の塗布によって、乾燥時の膜厚が０．２mm以上である塗膜を形成することができる性質を意味する。
【００１３】
さらに望ましくは、上記の下地調整塗料組成物が、１０〜９０重量％のアクリルエマルジョン、スチレン／アクリル共重合エマルジョン又はアクリル／酢酸ビニル共重合エマルジョンを含有し、固定分が６０重量％以上、ＰＶＣが４５〜７０重量％、Ｐ／Ｂが２００／１００〜７００／１００とする。
【００１４】
即ち、上記の物性を有する下地調整塗料組成物は、０．１mm厚以上、好ましくは０．２mm厚以上の厚付けが可能であり、且つ、その塗膜表面の平滑性が従来のシーラー塗装と同等の平滑性を備えたものとすることができる。その結果、上塗りパテ、より望ましくは中塗りパテと上塗りパテの双方の施工を行わずに、下地調整塗料を刷毛、ローラー、吹き付け等の塗料の塗装方法で塗装するだけで、従来の上塗りパテの塗装状態と同等の下地調整を行うことができるものである。
【００１５】
この下地調整塗料組成物に用いられるエマルジョン樹脂としては、アクリルエマルジョン、酢酸ビニルエマルジョン、スチレン／アクリル共重合エマルジョン又はアクリル／酢酸ビニル共重合エマルジョン等の各種エマルジョン樹脂を用いることができる。特に、アクリルエマルジョン、スチレン／アクリル共重合エマルジョン又はアクリル／酢酸ビニル共重合エマルジョンが好ましい。
【００１６】
これらのエマルジョン樹脂に使用されるラジカル重合性モノマーとしては、例えばメチル（メタ）アクリレート、エチル（メタ）アクリレート、ブチル（メタ）アクリレート、２−エチルヘキシル（メタ）アクリレート、シクロヘキシル（メタ）アクリレート、アクリロニトリル、２−ヒドロキシエチル（メタ）アクリレート、ジビニルベンゼン、スチレン、メチルスチレン、塩化ビニル、酢酸ビニル、アクリル酸、メタクリル酸等を挙げることが出来るが、これらに限定されるものではない。
【００１７】
この下地調整塗料組成物に用いられる乳化剤としては、アニオン性、ノニオン性、アニオン性とノニオン性の組み合わせ、カチオン性、両性等の乳化剤を用いることができる。アニオン性の乳化剤としては、例えば、高級アルコール硫酸エステルナトリウム塩、アルキルベンゼンスルホン酸ナトリウム塩、コハク酸ジアルキルエステルスルホン酸ナトリウム塩、アルキルジフェニルエーテルジスルホン酸塩等が挙げられる。ノニオン性乳化剤としては、例えば、ポリオキシエチレンアルキルアリルエーテル等を挙げることができ、カチオン性乳化剤としては、例えば、アルキルピリジニルクロライド、アルキルアンモニウムクロライド等が挙げられる。また、反応性乳化剤等を用いてもよい。乳化剤の使用量は、重合性モノマー１００重量部に対して０．０１〜１０重量部が用いられる。
【００１８】
この下地調整塗料組成物に用いられる重合開始剤としては、水溶性の過硫酸塩、例えば、過硫酸カリウム、過硫酸ナトリウム、過硫酸アンモニウム等が用いられる。それ以外に、油溶性の重合開始剤として、例えば、２，２’−アゾビスイソブチロニトリル、２，２’−アゾビス（４−メトキシ−２，４−ジメチルバレロニトリル）等のアゾ系重合開始剤、過酸化ベンゾイル、過酸化ブチル等の有機系酸化重合開始剤等を用いることができる。
【００１９】
また、この下地調整塗料組成物に用いられる体質顔料としては、炭酸カルシウム、水酸化マグネシウム、水酸化アルミニウム、硫酸バリウム、マイカ、タルク、カオリン、ケイ酸、ケイ酸塩、炭酸マグネシウム等及びこれらの組み合わせたものが用いられる。また、着色顔料として、酸化チタン、酸化鉄、カーボンブラック及び各種有機顔料が用いられる。
【００２０】
また、場合によっては、釘等の防錆のために、安息香酸ソーダ等の一次防錆剤や防錆顔料として、ジンククロメート、ストロンチウムクロメート、リン酸アルミニウム、メタホウ酸バリウム等及びこれらの組み合わせたものを用いることもできる。
また、この下地調整塗料組成物には上記のほかに、消泡剤、増粘剤、分散剤、凍結防止剤、造膜助剤、防腐剤、防カビ剤等を使用することができる。
【００２１】
ここで、本願発明に係る建築用ボードを用いた建築壁面の構造を得るための施工方法を説明しておくが、尚、従来と同様の工程については、前述の従来の技術にて説明した図をそのまま参照する。
【００２２】
〔工程(1) 〕
珪酸カルシウム板、プラスターボード（石膏ボード）及び合板等の建築用ボードｂ，ｂを建築骨組（図示せず）へ取り付ける（図１）。
〔工程(2) 〕
これらのボードｂ，ｂの継ぎ目にグラスファイバー製等のジョイントテープ１を当て、その上から、例えば石膏ボード用目地処理材（下塗りパテ）２をヘラを用いて塗装し、下地処理を行う（図１）。
〔工程(3) 〕
下塗りパテの乾燥後、やせ部分２１（パテの水分が蒸発してやせた部分）に対してさらにパテ処理３を行う（図２）。
〔工程(4) 〕
上記の処理を施した継ぎ目部分を平滑になすために、サンドペーパーで研磨を行う。
〔工程(5) 〕
上記の下塗りパテは塗面が粗いため、中塗りパテ４をヘラで塗装する（図３）。
〔工程(6) 〕
中塗りパテ４の塗面調整のために、サンドペーパーで研磨を行う。
【００２３】
以上の工程は、従来の工程と同様であり、次に、本願発明の特有の工程として、上記の下地調整塗料１０１を刷毛、ローラー、吹き付け等の塗料の塗装方法で塗装する（図６）。これにより、後述の実施例に示すように、約０．２５mm厚の従来の上塗りパテとシーラー塗装との両者の膜厚に匹敵する塗膜を得ることができ、且つ、シーラー塗装と同等の平滑性を備えたものを得ることができたものである。
【００２４】
最後に、従来の工程(10)と同様に、上塗り塗装８を行うことによって、本願発明に係る建築用ボードを用いた建築壁面の構造が完了するものである（図６）。尚、上記の例では、工程(5) (6) の中塗りパテに関する工程を行った後に、下地調整塗料を塗布したが、工程(5) (6) の中塗りパテに関する工程を省略して下塗りパテ上に下地調整塗料を塗布することも可能である。
【００２５】
【試験方法】
本願発明による下地調整塗料組成物は、上記の発明の実施の形態等にて説明した方法によって塗装することによって、既に述べたように、ヘラによるパテ付け施行とその研磨工程を省略しようとするものである。
従って、この塗料組成物では、その塗膜は１００μ以上の厚付が必須であり、より好ましくは２００μ以上の厚付けが望ましいだけでなく、塗面の状態が平滑で且つムラのないものであらねばならない。尚、塗膜の上限としては、特に限定はされないが、４００μ程度を越える必要はない。
また、建築現場での下地調整施行に適応した性能が要求される所から、次のような普通には行われていなかった試験項目を挙げて試験を行い、その適性を比較評価することにした。
【００２６】
▲１▼「ローラー肌試験」
これは、塗装後のレベリング性、平滑性を見ようとするもので、ローラー塗装後の塗り上がり状態を観察し、その程度によって○△×の順に評価する。以下、評価手順は同じ。
【００２７】
▲２▼「素地吸込試験」
プラスターボードの目地部分の下地パテは吸い込み性が強いので、塗装後、壁面のこの部分にムラが生じる。これの出具合を観察して評価する。
これは、Ｐ／Ｂと膜厚の影響をうけており、Ｐ／Ｂが小さいと吸い込みにくくなるが、小さすぎると膜厚がつかなくなる。
【００２８】
▲３▼「塗装作業性試験」
ローラー、ハケで塗装する際、塗料がローラー、ハケに多く含まれる程、一度に広面積の塗装ができて塗装作業性が良いとされる。
これは塗料のチキソ性に依存しており、チキソ係数が高すぎるとローラー、ハケに含まれる塗料の量が減る。また低すぎても不可となる。
【００２９】
▲４▼「下地のケバ立ち試験」
プラスターボードの場合、石膏面の表面に紙がはってある。目地部分のパテの研磨時に紙がささくれ状になるがこの上に塗った塗料の膜厚が小さいとケバ立ちがそのまま残る。このケバ立ちの有無を観察する。
【００３０】
▲５▼「膜厚」
Ｐ／Ｂに依存し、Ｐ／Ｂ値が大きい程膜厚の大きな塗面となるが、同時にレベリング性が落ちる傾向にある。評価において、○は乾燥時において２００μ以上の膜厚が得られたこと、△は乾燥時において１００μ以上２００μ未満の膜厚が得られたこと、×は塗膜形成が出来なかったもの或いは１００μ未満の膜厚が得られたことを意味する。
【００３１】
【実施例】
表１に下地調整塗料に用いた合成樹脂エマルジョンＡ〜Ｆのモノマー組成比を示す。実施例の説明において、部又は％は、特に断りのない限り、重量部又は重量％を示す。また、各表における配合量の数値の単位は、重量部である。尚、表１の合成樹脂エマルジョンＡ〜Ｆは、何れも固形分５０％、エマルジョンの平均粒子径０．１〜１μである。
【００３２】
【表１】
0003748647.tif 000002
【００３３】
重合方法（その１）
表１のエマルジョンＡ〜Ｄについては、次の方法で重合反応を行った。
四つ口フラスコに攪拌機、温度計を取りつけ、水５０部ドデジベンゼンスルフォン酸ナトリウム０．２部ポリオキシエチレンノニルフェルエーテル０．８部、過硫酸カリ０．３部を仕込み、Ｎ2 ガス気流下、８０°Ｃで攪拌しながら加熱し、表１に示したモノマーをそれぞれの組成比で且つ反応終了後の固形分が５０％になる量を３時間かけて８０°Ｃで滴下反応させる。滴下終了後８０°Ｃで更に２時間加熱熟成させる。冷却してからアンモニア水０．１部を加え２００メッシュ金網でろ過して平均粒径が約０．３μのエマルジョンを得た。
【００３４】
重合方法（その２）
表１のエマルジョンＥ，Ｆは上記と同じ条件下に反応させるが保護コロイドとしてヒドロキシエチルセルローズを０．５部加えた。反応は上記の通り遂行し、平均粒径約０．５μのエマルジョンを得た。
【００３５】
下地調整塗料
表２に上記のエマルジョンＡ〜Ｆを用い、これに顔料及び各種添加剤等を加えてつくった下地調整塗料の組成を示す。また、樹脂組成による下地調整塗料の性能に及ぼす影響を比較した表３には、顔料の種類を変えた場合の性能試験結果を示す。表４には、Ｐ／Ｂ及びＰＶＣ値と性能試験結果の関係を示す。
【００３６】
表２乃至表４に示す組成の下地調整塗料（実施例１〜１３、比較例１〜６）を、前述の発明の実施の形態にて示した工程(6) （中塗りパテ４の塗面調整のためのサンドペーパーによる研磨）を行った中塗りパテ４表面を含む建築用ボード（プラスターボード）全面に、ローラーによって、塗装した。尚、表３及び表４の増粘剤から消泡剤は、表２の増粘剤から消泡剤と同じものを用いた、表２の増粘剤から消泡剤まので各欄に記載のアデカノールＵＨ−４６２は旭電化製品、ハイメトローズ６５−ＳＨ−４０００は信越化学製品、デモールＥＰは花王製品、ＳＴＰは三井化学製品、スラオフ７２Ｎは武田薬品製品、テキサノールはイーストマンケミカル製品、ノプコ８０３４はサンノプコ製品である。
【００３７】
【表２】
0003748647.tif 000003
【００３８】
【表３】
0003748647.tif 000004
【００３９】
【表４】
0003748647.tif 000005
【００４０】
これらの試験の結果から、各実施例の塗料組成物は、１００μ以上の塗膜形成が可能であり、何れも、本願発明の下地調整塗料組成物として用いることができるものである。中でも、アクリル系エマルジョンを用いるものは２００μ以上の塗膜形成が可能であり、特に、スチレン／アクリル共重合エマルジョンを含有し、ＰＶＣが４５〜７０％、Ｐ／Ｂが２００／１００〜７００／１００であることが好ましいことが確認された。即ち、上記の実施例の建築用ボードを用いた建築壁面の構造では、何れも、従来と遜色のない壁面表面の仕上げを実現しつつ、上塗りパテに関する多大な作業時間と手間とを省略することができ、作業環境の改善をも実現することができたものである。
【００４１】
【発明の効果】
以上、本願発明は、従来と遜色のない壁面表面の仕上げを実現しつつ、上塗りパテに関する作業時間と手間をなくし、環境汚染の問題も生ずることのない建築用ボードを用いた建築壁面の構造を提供することができたものである。
【図面の簡単な説明】
【図１】従来の建築壁面の形成方法の工程(1) (2) を示す模式図である。
【図２】従来の建築壁面の形成方法の工程(3) (4) を示す模式図である。
【図３】従来の建築壁面の形成方法の工程(5) (6) を示す模式図である。
【図４】従来の建築壁面の形成方法の工程(7) (8) を示す模式図である。
【図５】従来の建築壁面の形成方法の工程(9) (10)を示す模式図である。
【図６】本願発明に係る建築壁面の形成方法の要部を示す模式図である。
【図７】本願発明に係る建築壁面の全体図である。
【符号の説明】
１      ジョイントテープ
２，３  下塗りパテ
４      中塗りパテ
５      上塗りパテ
７      シーラー塗装
８      上塗り塗装
１０１  下地調整塗料
ｂ      建築用ボード
ｐ      パテ処理部分
ｑ      非パテ処理部分
【図１】
0003748647.tif 000006
【図２】
0003748647.tif 000007
【図３】
0003748647.tif 000008
【図４】
0003748647.tif 000009
【図５】
0003748647.tif 000010
【図６】
0003748647.tif 000011
【図７】
0003748647.tif 000012